ПОРОШКОВАЯ СМЕСЬ И СПОСОБ ИЗГОТОВЛЕНИЯ СТРОИТЕЛЬНОЙ ПАНЕЛИ

1. Слой порошковой смеси для изготовления строительной панели, отличающийся тем, что слой имеет потерю при отверждении в диапазоне от около 2,5 до около 7 вес.%, предпочтительно в диапазоне от около 3 до около 6 вес.%, более предпочтительно от около 3,5 до около 5,5 вес.%.
2. Слой порошковой смеси по п. 1, в которой порошковая смесь представляет собой по существу однородную смесь древесных волокон, предпочтительно ДВП высокой плотности, связующего вещества и износостойких частиц.
3. Слой порошковой смеси по п. 2, в которой связующим веществом является меламиновая смола.
4. Слой порошковой смеси по п. 2 или 3, в которой износостойкие частицы по существу состоят из оксида алюминия или порошка двуокиси кремния.
5. Способ изготовления строительной панели, содержащий этапы, на которых:
- наносят слой порошковой смеси на подложку; и
- осуществляют нагрев и давление к слою порошковой смеси и отверждают слой порошковой смеси, имеющий потерю при отверждении в диапазоне от около 2 до около 7 вес.%, предпочтительно в диапазоне от около 4 до около 6 вес.%, более предпочтительно около 5 вес.%, и таким образом, получая слой, образованный посредством слоя порошковой смеси.
6. Способ по п. 5, в котором слой порошковой смеси содержит древесные волокна и связующее вещество, предпочтительно термоотверждающуюся смолу.
7. Способ по п. 5 или 6, содержащий дополнительный этап применения стабилизирующей текучей среды, предпочтительно воды, к слою порошковой смеси.
8. Способ по п. 5, содержащий дополнительный этап сушки слоя порошковой смеси, предпочтительно с помощью применения нагрева с эффектом около 15-25 кВт/м и скоростью подачи в диапазоне около 1-4 м/мин, предпочтительно около 3 м/мин.
9. Способ по п. 5, содержащий дополнительные этапы фиксирования слоя порошковой смеси к подложке, предпочтительно путем применения стабилизирующей текучей среды и сушки с эффектом около 15-25 кВт/м и скоростью подачи в диапазоне около 1-4 м/мин, предпочтительно около 3 м/мин.
10. Способ по п. 5, дополнительно содержащий коррекцию потери массы при отверждении слоя порошковой смеси с помощью этапа применения стабилизирующей текучей среды или этапа сушки, или их комбинации с тем, чтобы слой порошковой смеси достигал потерю при отверждении в упомянутом диапазоне.
11. Способ по п. 5, в котором слой порошковой смеси наносят путем распыления.
12. Способ по п. 5, в котором слой порошковой смеси наносят в виде непрерывного листа порошковой смеси.
13. Способ по п. 5, в котором подложка представляет собой основу, предпочтительно древесную основу, более предпочтительно древесноволокнистую плиту высокой или средней плотности.
14. Способ по п. 13, в котором слой образует декоративный поверхностный слой, размещенный на основе.
15. Способ по п. 5, в котором слой порошковой смеси выполняют по п. 1.